(57)【要約】【課題】本発明は、誘電特性に優れ、特に可撓性が従来に比して更に改善された熱硬化性樹脂、及びそれを含む熱硬化性組成物、並びにそれから得られる成形体、電子機器用基板材料等を提供することを目的とする。【解決手段】本発明は、下記一般式（Ｉ）で示される、ジヒドロベンゾキサジン環構造を主鎖中に有する重合体からなる熱硬化性樹脂、及びそれを含む熱硬化性組成物、並びにそれから得られる成形体等を提供する。2008013729.tif 000027〔式（Ｉ）において、Ａｒ１は、４価の芳香族基を示し、Ｒ1は、エーテル結合を有する脂肪族からなる有機基であり、ｎは、２〜５００の整数を示す。〕【選択図】なし【特許請求の範囲】
【請求項１】
下記一般式（Ｉ）で示される、ジヒドロベンゾキサジン環構造を主鎖中に有する重合体からなる熱硬化性樹脂。
【化１】
2008013729.tif 000021
〔式（Ｉ）において、Ａｒ１は、４価の芳香族基を示し、Ｒ1は、エーテル結合を有する脂肪族からなる有機基であり、ｎは、２〜５００の整数を示す。〕
【請求項２】
Ｒ１が下記ａ１である、請求項１に記載の熱硬化性樹脂。
【化２】
2008013729.tif 000022
〔式ａ１において、ｍは１〜３、ｐは１〜３の整数である。〕
【請求項３】
ｐが２である、請求項２に記載の熱硬化性樹脂。
【請求項４】
ｍが２である、請求項３に記載の熱硬化性樹脂。
【請求項５】
Ａｒ１が、下記（iii）、（iv）、（ｖ）のいずれかの構造で示される、請求項１〜４の何れかに記載の熱硬化性樹脂。
【化３】
2008013729.tif 000023
〔式（iii）〜（v）中、*印は式（Ｉ）における酸素原子への結合部位、もう一方はオキサジン環４位のメチレン基への結合部位を示す。
また、各芳香環の水素は、炭素数１〜１０の脂肪族炭化水素基、脂環式炭化水素基、又は置換もしくは無置換フェニル基で置換されていてもよい。
式（iii）におけるＸは、直接結合手（原子もしくは原子団が存在しない）、またはヘテロ元素もしくは官能基を含んでいても良い脂肪族、脂環式もしくは芳香族の炭化水素基を示す。〕
【請求項６】
Ａｒ１が、上記（iii）の構造で示される、請求項５に記載の熱硬化性樹脂。
【請求項７】
前記構造（iii）中のＸが、下記群Ａから選択される少なくとも一つである、請求項６に記載の熱硬化性樹脂。
【化４】
2008013729.tif 000024
〔各式中、*印は前記構造（iii）における芳香環への結合部位を示す。〕
【請求項８】
前記構造（iii）中のＸが、下記群Ｂから選択される少なくとも一つである、請求項６に記載の熱硬化性樹脂。
【化５】
2008013729.tif 000025
〔各式中、*印は前記構造（iii）における芳香環への結合部位を示す。〕
【請求項９】
Ａｒ１が、下記群Ｃより選択される少なくとも一つである、請求項１〜４に記載の熱硬化性樹脂。
【化６】
2008013729.tif 000026
〔各式中、両端部における*印は式（Ｉ）における酸素原子への結合部位、もう一方はオキサジン環４位のメチレン基への結合部位を示す。
また、各芳香環の水素は、炭素数１〜１０の脂肪族炭化水素基、脂環式炭化水素基、又は置換もしくは無置換フェニル基で置換されていてもよい。〕
【請求項１０】
請求項１〜９の何れかに記載の熱硬化性樹脂を少なくとも含む熱硬化性組成物。
【請求項１１】
分子内に少なくとも一つのジヒドロベンゾキサジン環構造を有する化合物を含む、請求項１０に記載の熱硬化性組成物。
【請求項１２】
請求項１〜９の何れかに記載の熱硬化性樹脂または請求項１０又は１１に記載の熱硬化性組成物より得られる成形体。
【請求項１３】
請求項１〜９の何れかに記載の熱硬化性樹脂または請求項１０又は１１に記載の熱硬化性組成物を硬化させて得られる硬化体。
【請求項１４】
請求項１２に記載の成形体を硬化させて得られる硬化成形体。
【請求項１５】
請求項１０又は１１に記載の熱硬化性組成物、請求項１２に記載の成形体、請求項１３に記載の硬化体、又は請求項１４に記載の硬化成形体の何れか一つを含む電子機器用基板材料。
【請求項１６】
請求項１５に記載の電子機器用基板材料を含む電子機器。
【発明の詳細な説明】
【技術分野】
【０００１】
本発明は、誘電特性、特に誘電率と誘電体損失が従来に比して更に改善された熱硬化性樹脂、及びそれを含む熱硬化性組成物、並びにそれから得られる成形体、硬化体、硬化成形体、電子機器用基板材料、及び電子機器に関する。
【背景技術】
【０００２】
従来から、フェノール樹脂、メラミン樹脂、エポキシ樹脂、不飽和ポリエステル樹脂、ビスマレイミド樹脂等の熱硬化性樹脂は、その熱硬化性という性質に基づき、耐水性、耐薬品性、耐熱性、機械強度、信頼性等が優れているので広い産業分野で使用されている。
【０００３】
しかし、フェノール樹脂及びメラミン樹脂は硬化時に揮発性の副生成物を発生する、エポキシ樹脂及び不飽和ポリエステル樹脂は難燃性が劣る、ビスマレイミド樹脂は非常に高価である等の欠点がある。
【０００４】
これらの欠点を解消するために、ジヒドロベンゾキサジン環が開環重合反応し、問題となるような揮発分の発生を伴わずに熱硬化するジヒドロベンゾキサジン化合物（以下、ベンゾキサジン化合物と略する）が研究されてきた。ベンゾキサジン化合物は、上記のような熱硬化性樹脂が有する基本的な特徴に加え、保存性に優れており、溶融時には比較的低粘度であり、分子設計の自由度が広い等の様々な利点を有する樹脂である。
【０００５】
また、近年の電子機器・部品の高密度化（小型化）、及び伝達信号の高速化に対応すべく、誘電特性の改善（低誘電率化及び低誘電体損失化）による信号伝達速度や高周波特性の向上が求められている。
【０００６】
このような優れた誘電特性を有する熱硬化性樹脂の原料材料として、下記式（１）や式（２）で表されるジヒドロベンゾキサジン化合物が知られている（例えば、非特許文献１及び２参照）。
【０００７】
【化７】
2008013729.tif 000002
【０００８】
【化８】
2008013729.tif 000003
【０００９】
かかるジヒドロベンゾキサジン化合物のベンゾキサジン環が開環重合して得られる樹脂は、熱硬化時に揮発成分の発生を伴うこともなく、また、難燃性や耐水性にも優れるものである。
【００１０】
また、脂肪族ジアミンを用いたポリベンゾキサジン前駆体が提案されている（非特許文献３参照）。
【００１１】
しかし、上記従来のジヒドロベンゾキサジン化合物は、上述の如く、熱硬化性樹脂のなかでは誘電特性に優れるものの、最近の更なる電子機器・部品の高性能化に応じて更に高い誘電特性が望まれている。例えば、メモリや論理プロセッサ等のＩＣのパッケージを構成する多層基板の樹脂材料に対しては、環境温度２３℃での１００ＭＨｚ及び１ＧＨｚにおける特性として、誘電率が３．５以下、並びに、同条件での誘電体損失がその指標である誘電正接の値で０．０１５以下であることが要求されている。
【００１２】
また、今後予想される技術動向からすれば、更に低い誘電体損失が要求される傾向にある。すなわち、誘電体損失は、通常、周波数と材料の誘電正接に比例する傾向にある一方で、電子機器・部品で用いられる周波数はますます高くなる傾向にあるため、誘電正接が低い材料への要求が更に高くなっている。
【非特許文献１】小西化学工業株式会社ホームページ［平成１７年７月２９日検索］、インターネット＜ＵＲＬ：http://www.konishi-chem.co.jp/cgi-data/jp/pdf/pdf_2.pdf＞
【非特許文献２】四国化成工業株式会社ホームページ［平成１７年７月２９日検索］、インターネット＜ＵＲＬ：http://www.shikoku.co.jp/chem/labo/benzo/main.html＞
【非特許文献３】竹市他  APME-6、International Symposium on Advanced Polymers via Macromolecular Engineering L-42, August, 2005
【発明の開示】
【発明が解決しようとする課題】
【００１３】
そこで、本発明は、かかる事情に鑑みてなされたものであり、誘電特性、特に誘電率と誘電体損失が従来に比して更に改善された熱硬化性樹脂、及びそれを含む熱硬化性組成物、並びにそれから得られる成形体、硬化体、硬化成形体、電子機器用基板材料、電子機器を提供することを目的とする。
【００１４】
また、本発明は、優れた誘電特性と可撓性とを兼ね備えた熱硬化性樹脂、及びそれを含む熱硬化性組成物、並びにそれから得られる成形体、硬化体、硬化成形体、電子機器用基板材料、電子機器を提供することを他の目的とする。
【課題を解決するための手段】
【００１５】
本発明者は、鋭意検討の結果、特定構造の重合体からなる熱硬化性樹脂が、前記目的を達成し得ることの知見を得た。本発明はかかる知見に基づくものである。すなわち本発明の構成は以下の通りである。
【００１６】
１．下記一般式（Ｉ）で示される、ジヒドロベンゾキサジン環構造を主鎖中に有する重合体からなる熱硬化性樹脂。
【化９】
2008013729.tif 000004
〔式（Ｉ）において、Ａｒ１は、４価の芳香族基を示し、Ｒ1は、エーテル結合を有する脂肪族からなる有機基であり、ｎは、２〜５００の整数を示す。〕
【００１７】
本明細書において、「ジヒドロベンゾキサジン環構造」とは、以下の構造を意味する。
【化１０】
2008013729.tif 000005
本明細書において、「熱硬化性樹脂」とは、熱を加えると、硬化体になるものである。
【００１８】
２．Ｒ１が下記ａ１である、前記１に記載の熱硬化性樹脂。
【化１１】
2008013729.tif 000006
〔式ａ１において、ｍは１〜３、ｐは１〜３の整数である。〕
【００１９】
３．ｐが２である、前記２に記載の熱硬化性樹脂。
【００２０】
４．ｍが２である、前記３に記載の熱硬化性樹脂。
【００２１】
５．Ａｒ１が、下記（iii）、（iv）、（ｖ）のいずれかの構造で示される、前記１〜４の何れかに記載の熱硬化性樹脂。
【化１２】
2008013729.tif 000007
〔式（iii）〜（v）中、*印は式（Ｉ）における酸素原子への結合部位、もう一方はオキサジン環４位のメチレン基への結合部位を示す。
また、各芳香環の水素は、炭素数１〜１０の脂肪族炭化水素基、脂環式炭化水素基、又は置換もしくは無置換フェニル基で置換されていてもよい。
式（iii）におけるＸは、直接結合手（原子もしくは原子団が存在しない）、またはヘテロ元素もしくは官能基を含んでいても良い脂肪族、脂環式もしくは芳香族の炭化水素基を示す。〕
【００２２】
６．Ａｒ１が、上記（iii）の構造で示される、前記５に記載の熱硬化性樹脂。
【００２３】
７．前記構造（iii）中のＸが、下記群Ａから選択される少なくとも一つである、前記６に記載の熱硬化性樹脂。
【化１３】
2008013729.tif 000008
〔各式中、*印は前記構造（iii）における芳香環への結合部位を示す。〕
【００２４】
８．前記構造（iii）中のＸが、下記群Ｂから選択される少なくとも一つである、前記６に記載の熱硬化性樹脂。
【化１４】
2008013729.tif 000009
〔各式中、*印は前記構造（iii）における芳香環への結合部位を示す。〕
【００２５】
９．Ａｒ１が、下記群Ｃより選択される少なくとも一つである、前記１〜４に記載の熱硬化性樹脂。
【化１５】
2008013729.tif 000010
〔各式中、両端部における*印は式（Ｉ）における酸素原子への結合部位、もう一方はオキサジン環４位のメチレン基への結合部位を示す。
また、各芳香環の水素は、炭素数１〜１０の脂肪族炭化水素基、脂環式炭化水素基、又は置換もしくは無置換フェニル基で置換されていてもよい。〕
【００２６】
１０．前記１〜９の何れかに記載の熱硬化性樹脂を少なくとも含む熱硬化性樹脂。
【００２７】
１１．分子内に少なくとも一つのジヒドロベンゾキサジン環構造を有する化合物を含む、前記１０に記載の熱硬化性組成物。
【００２８】
本明細書において、「分子内に少なくとも一つのジヒドロベンゾキサジン環構造を有する化合物」としては、例えば以下のものが挙げられる。
【化１６】
2008013729.tif 000011
【００２９】
１２．前記１〜９の何れかに記載の熱硬化性樹脂または前記１０又は１１に記載の熱硬化性組成物より得られる成形体。
【００３０】
１３．前記１〜９の何れかに記載の熱硬化性樹脂または前記１０又は１１に記載の熱硬化性組成物を硬化させて得られる硬化体。
【００３１】
１４．前記１２に記載の成形体を硬化させて得られる硬化成形体。
【００３２】
１５．前記１０又は１１に記載の熱硬化性組成物、前記１２に記載の成形体、前記１３に記載の硬化体、又は前記１４に記載の硬化成形体の何れか一つを含む電子機器用基板材料。
【００３３】
１６．前記１５に記載の電子機器用基板材料を含む電子機器。
【００３４】
本明細書において、「電子機器」には、例えば、ＩＣカード、携帯電話、ビデオカメラ、コンピュータ、ファックス装置、デジタルカメラ、車載用機器（ＧＰＳ、カーナビゲーション装置等）、ＰＤＡ、電子手帳等が含まれる。
上記電子機器用材料基板材料は、コンピュータにおいては、高周波動作を行う回路基板として、携帯電話においては、高周波動作を行う回路基板又はそれを含む回路基板として、車載機器においては、ＧＰＳや測距レーダに用いられる高周波用回路基板として、用いることができる。
高周波用回路基板においては、高速動作のためには遅延時間の短縮が必要であり、基板が低誘電率であることが要求される。また、高周波では周波数に比例して損失が増えるため、低誘電損失が望まれる。さらに、ＧＰＳや測距レーダにおいてもアンテナ利得の面で低誘電損失が望まれる。上記電子機器用基板材料を用いることによって、これらの所望の特性に優れた電子機器を提供することができる。
【発明の効果】
【００３５】
本発明によれば、誘電特性、特に誘電率と誘電体損失が従来に比して顕著に優れた熱硬化性樹脂、及びそれを含む熱硬化性組成物、成形体等が提供される。
また、本発明によれば、優れた誘電特性と優れた加工適正（可撓性）を兼ね備えた熱硬化性樹脂、及びそれを含む熱硬化性組成物、成形体等が提供される。
【発明を実施するための最良の形態】
【００３６】
以下、本発明について、その好ましい実施形態に基づいて詳細に説明する。〔熱硬化性樹脂〕
本発明の熱硬化性樹脂は、下記一般式（Ｉ）で示される、ジヒドロベンゾキサジン環構造を主鎖中に有する重合体からなるものである。
【化１７】
2008013729.tif 000012
〔式（Ｉ）において、Ａｒ１は、４価の芳香族基を示し、Ｒ1は、エーテル結合を有する脂肪族からなる有機基であり、ｎは、２〜５００の整数を示す。〕
【００３７】
本発明の熱硬化性樹脂は、かかる構成からなるため、Ｒ１が通常の直鎖状脂肪族のものよりも柔軟性に優れ、また、同等の誘電特性を持ち、かつ芳香族のものよりも誘電特性に優れるものである。本発明の熱硬化性樹脂は、前記の通りの重合体からなるものであるため、フィルムやシート等への加工性に優れ、硬化前にも十分な成形性を有する。
また、本発明の熱硬化性樹脂は、そのジヒドロベンゾキサジンの開環重合反応により、有害な揮発性物質を伴わずに硬化させることが可能である。
【００３８】
上記一般式（Ｉ）において、Ｒ１は下記ａ１で表されることが好ましい。
【化１８】
2008013729.tif 000013
〔式ａ１において、ｍは１〜３、ｐは１〜３の整数である。〕
【００３９】
このように、Ｒ１をエーテル結合を有する脂肪族ジアミンを使用して得られる有機基ａ１とすることにより、可撓性を備えた熱硬化性樹脂を得ることができる。
【００４０】
式ａ１において、ｐは２であることが好ましく、さらには、ｐが２でありかつｍが２であることが、一層優れた可撓性が得られる点で好ましい。
【００４１】
上記において、Ａｒ１は、４価の芳香族基を示し、特に、入手の容易さ、反応性の点から、下記（iii）、（iv）、（v）のいずれかの構造で示されるものが好ましい。
【化１９】
2008013729.tif 000014
〔式（iii）〜（v）中、*印は式（Ｉ）における酸素原子への結合部位、もう一方はオキサジン環４位のメチレン基への結合部位を示す。
また、各芳香環の水素は、炭素数１〜１０の脂肪族炭化水素基、脂環式炭化水素基、又は置換もしくは無置換フェニル基で置換されていてもよい。
式（iii）におけるＸは、直接結合手（原子もしくは原子団が存在しない）、またはヘテロ元素もしくは官能基を含んでいても良い脂肪族、脂環式もしくは芳香族の炭化水素基を示す。〕
【００４２】
また、中でも式（iii）で示される構造であると、要求特性に応じた樹脂の構造設計が容易であるためにさらに好ましい。
【００４３】
Ａｒ１が前記構造（iii）である場合において、該構造（iii）中のＸが、下記群Ａから選択される少なくとも一つであるとさらに好ましい。
このような構造のものであると、入手が容易であり、重合体の機械的、電気的特性等が優れるため非常に好ましい。
【００４４】
【化２０】
2008013729.tif 000015
〔各式中、*印は前記構造（iii）における芳香環への結合部位を示す。〕
【００４５】
また、群Ａの中でも特に下記群Ｂで示される構造のものは、電気特性、耐熱性に優れるため特に好ましい。
【化２１】
2008013729.tif 000016
〔各式中、*印は前記構造（iii）における芳香環への結合部位を示す。〕
【００４６】
上記式（Ｉ）において、Ａｒ１は、特に、入手の容易さ、硬化体の電気特性および耐熱性の点から、下記群Ｃより選択される少なくとも一つの構造で示されるものも好ましい。
【化２２】
2008013729.tif 000017
〔各式中、両端部における*印は前記（２）のＯＨへの結合部位、もう一方は前記（１）〜（４）を反応させて得られる反応物のオキサジン環４位のメチレン基への結合部位を示す。
また、各芳香環の水素は、炭素数１〜１０の脂肪族炭化水素基、脂環式炭化水素基、又は置換もしくは無置換フェニル基で置換されていてもよい。］
【００４７】
前記式（Ｉ）において、Ｒ１は、入手の容易さ、反応速度、得られる重合体および最終的な硬化体の電気特性、加工適性の観点から、エーテル結合を有する脂肪族からなる有機基、好ましくは脂肪族炭化水素基が使用される。
ここで、Ｒ１としては、例えば、１，２−ビス（２−アミノエトキシ）エタン、１，４−ブタンジオール  ビス（３−アミノプロピル）エーテル等が挙げられ、中でも、１，４−ブタンジオール  ビス（３−アミノプロピル）エーテルが好ましい。
【００４８】
前記式（Ｉ）におけるｎは、重合体の重合度を示す、モノマー構成単位の付加モル数で、２〜５００の整数を示し、特に成形時の流動性の点から、２〜１００であることが好ましい。
【００４９】
本発明の熱硬化性樹脂を構成する前記一般式（Ｉ）の重合体の合成方法は、特に限定されるものではないが、例えば、フェノール化合物、ジアミン化合物、およびアルデヒド化合物を適当な溶媒中で加熱して反応させる合成方法が一例として挙げられる。
【００５０】
前記例の合成方法に用いられる溶媒は、特に限定されるものではないが、原料のフェノール化合物やアミン化合物及び生成物である重合体の溶解性が良好なものの方が高重合度のものが得られやすい。このような溶媒としては、例えば、トルエン、キシレン等の芳香族系溶媒、クロロホルム、ジクロロメタン等のハロゲン系溶媒、ＴＨＦ、ジオキサン等のエーテル系溶媒、等が挙げられる。
【００５１】
反応温度、反応時間についても特に限定されないが、通常、室温から１２０℃程度の温度で数十分から数時間反応させればよい。本発明においては、特に３０〜１１０℃で、２０分〜９時間反応させれば、本発明に係る熱硬化性樹脂としての機能を発現し得る重合体へと反応は進行するため好ましい。
【００５２】
また、反応時に生成する水を系外に取り除くのも反応を進行させる有効な手法である。反応後の溶液に、例えば多量のメタノール等の貧溶媒を加えることで重合体を析出させることができ、これを分離、乾燥すれば目的の重合体が得られる。
【００５３】
また、前記例の合成方法に用いられるフェノール化合物としては、特に限定されるものではないが、例えば、分子内に２個のフェノール性水酸基を有する化合物が挙げられる。該分子内に２個のフェノール性水酸基を有する化合物は、好ましくは前記式（Ｉ）におけるＡｒ２の好ましい前記構造（iii）〜（v）の構造において、*印にＯＨ基が結合し、もう一方の結合手にＨが結合したような化合物である。
【００５４】
このような化合物の具体例としては、（iii）の構造：４，４’−ビフェノール、２，２’−ビフェノール、４，４’−ジヒドロキシジフェニルエーテル、２，２’−ジヒドロキシジフェニルエーテル、４，４’−ジヒドロキシジフェニルメタン、２，２’−ジヒドロキシジフェニルメタン、２，２−ビス（４−ヒドロキシフェニル）プロパン、４，４’−ジヒドロキシジフェニルスルホン、４，４’−ジヒドロキシジフェニルスルフィド、４，４’−ジヒドロキシベンゾフェノン、１，１−ビス（４−ヒドロキシフェニル）エタン、１，１−ビス（４−ヒドロキシフェニル）プロパン、１，１−ビス（４−ヒドロキシフェニル）ブタン、２，２−ビス（４−ヒドロキシフェニル）ブタン、１，１−ビス（４−ヒドロキシフェニル）−２−メチルプロパン、１，１−ビス（４−ヒドロキシフェニル）シクロヘキサン、１，１−ビス（４−ヒドロキシフェニル）シクロペンタン、１，１−ビス（４−ヒドロキシフェニル）−１−フェニルエタン、ビス（４−ヒドロキシフェニル）ジフェニルメタン、４，４’−［１，４−フェニレンビス（１−メチル−エチリデン）］ビスフェノール（三井化学製  ビスフェノールＰ、東京化成では「α，α’−ビス（４−ヒドロキシフェニル）−１，４−ジイソプロピルベンゼン」の化合物名で販売）、４，４’−［１，３−フェニレンビス（１−メチル−エチリデン）］ビスフェノール（三井化学製  ビスフェノールＭ）、９，９−ビス（４−ヒドロキシフェニル）フルオレン、２，２−ビス（４−ヒドロキシフェニル）ヘキサフルオロプロパン、１，３−ビス（４−ヒドロキシフェノキシ）ベンゼン、１，４−ビス（３−ヒドロキシフェノキシ）ベンゼン、２，６−ビス（（２−ヒドロキシフェニル）メチル）フェノール等のように、連結部Ｘを除いて、分子内にベンゼン環を二つ有し、ベンゼン環一つに対してＯＨ基が一つ結合している化合物、
（iv）の構造：１，３−ジヒドロキシナフタレン、１，４−ジヒドロキシナフタレン、１，５−ジヒドロキシナフタレン、１，６−ジヒドロキシナフタレン、１，７−ジヒドロキシナフタレン、２，６−ジヒドロキシナフタレン、２，７−ジヒドロキシナフタレン、のように、分子内に一つのナフタレン環を有し、ナフタレン環に対して二つのＯＨ基が結合した化合物、
（v）の構造：１，２−ジヒドロキシベンゼン（カテコール）、１，３−ジヒドロキシベンゼン（レゾルシノール）、１，４−ジヒドロキシベンゼン（ヒドロキノン）のように分子内に一つのベンゼン環を有し、ベンゼン環に対してＯＨ基が二つ結合した化合物、等が挙げられる。
【００５５】
上記の例示としてはＯＨ基の結合している芳香環において、ＯＨ基と連結部Ｘ（（iii）の構造の場合）以外は無置換のものを挙げたが、いずれもＯＨ基のオルト位のいずれか一つが置換可能なＨであればよく、芳香環のその他の部位は種々の置換基、たとえば炭素数１〜１０の直鎖状あるいは分岐を含む脂肪族炭化水素基や脂環式炭化水素基、置換もしくは無置換の芳香族基で置換されていてもよい。また、連結部Ｘに芳香環を含む場合においても、この芳香環は種々の置換基、たとえば炭素数１〜１０の直鎖状あるいは分岐を含む脂肪族炭化水素基や脂環式炭化水素基等で置換されていてもよい。
【００５６】
芳香環が置換されたものの簡単な例示としては、
（iii）の構造：２，２−ビス（４−ヒドロキシ−３−メチルフェニル）プロパン、２，２−ビス（４−ヒドロキシ−３−メチルフェニル）メタン、
（ｖ）の構造：２−メチルレゾルシノール、２，５−ジメチルレゾルシノール
等が挙げられるが、当然これに限定されるものではない。
【００５７】
なお、前記一般式（Ｉ）の重合体の合成に際して、得ようとする本発明の熱硬化性樹脂の特性を損なわない範囲で、単官能フェノール化合物や３官能フェノール化合物を使用することもできる。単官能フェノールを使用すると重合度を調節することができ、３官能フェノールを使用すると、分岐のある重合体が得られることになる。これらは２官能フェノール化合物と同時に使用することも可能であるが、反応の順序を考慮して後で反応系に添加して反応させてもよい。
【００５８】
また、前記例の合成方法に用いられるジアミン化合物としては、分岐を有する鎖状脂肪族炭化水素基と２個の１級アミノ基を有する化合物等が挙げられる。このような化合物の具体例としては、例えば、トリメチルヘキサメチレンジアミン（通常２，４，４−トリメチル体と２，２，４−トリメチル体の混合物、デグサ社製「ＶＥＳＴＡＭＩＮ  ＴＭＤ」等がある）、２−メチル−１，５−ペンタメチレンジアミン、２，２−ジメチル−１，３−ジアミノプロパン等が挙げられる。これらは単独で用いられても複数を併用してもよい。
【００５９】
なお、本発明の熱硬化性樹脂の特性を損なわない範囲で、単官能アミン化合物や三官能アミン化合物、また他のジアミン化合物を使用することもできる。単官能アミンを使用すると重合度を調節することができ、三官能アミンを使用すると、分岐のある重合体が得られることになる。また他のジアミン化合物の併用により、物性を調整することができる。これらは本発明に必須のジアミン化合物と同時に使用することも可能であるが、反応の順序を考慮して後で反応系に添加して反応させることもできる。
【００６０】
また、前記例の合成方法に用いられるアルデヒド化合物としては、特に限定されるものではないが、ホルムアルデヒドが好ましく、該ホルムアルデヒドとしては、その重合体であるパラホルムアルデヒドや、水溶液の形であるホルマリン等の形態で使用することが可能である。パラホルムアルデヒドを使用するほうが反応の進行は穏やかである。また、その他のアルデヒド化合物としてアセトアルデヒド、プロピオンアルデヒド、ブチルアルデヒド等も用いることができる。
【００６１】
前述のようにして得られる重合体からなる本発明の熱硬化性樹脂は、特に誘電特性の点で非常に優れた特性を有するが、その他、耐水性、耐薬品性、機械強度、信頼性、等に優れ、硬化時における揮発性副生成物やコストの面でも問題がなく、また保存性に優れており、分子設計の自由度が広い等の様々な利点を有する樹脂であり、フィルムやシート等にも容易に加工することができる。
【００６２】
〔熱硬化性組成物〕
本発明の熱硬化性組成物は、前述した熱硬化性樹脂を少なくとも含むものである。
【００６３】
上記熱硬化性組成物は、好ましくは、上記熱硬化性樹脂を主成分として含み、且つ、副成分として、他の熱硬化性樹脂又は熱可塑性樹脂を含むものが挙げられる。
【００６４】
副成分としての他の熱硬化性樹脂としては、例えば、エポキシ系樹脂、熱硬化型変性ポリフェニレンエーテル樹脂、熱硬化型ポリイミド樹脂、ケイ素樹脂、メラミン樹脂、ユリア樹脂、アリル樹脂、フェノール樹脂、不飽和ポリエステル樹脂、ビスマレイミド系樹脂、アルキド樹脂、フラン樹脂、ポリウレタン樹脂、アニリン樹脂等が挙げられる。
これらの中では、本発明に係る熱硬化性組成物から形成される成形体の耐熱性をより向上させ得る観点から、エポキシ系樹脂、フェノール樹脂、熱硬化型ポリイミド樹脂がより好ましい。これらの他の熱硬化性樹脂は、単独で用いられてもよく、２種以上が併用されてもよい。
【００６５】
また、本発明に係る熱硬化性組成物には、分子内に少なくとも一つのジヒドロベンゾキサジン環構造を有する化合物を副成分として用いることが好ましい。この場合には、ベンゾキサジン樹脂の有する優れた特徴を最大限に発現するのに効果的である。このような化合物は、分子内にフェノール性水酸基を有し、かつそのオルト位の一つがＨであるような化合物と、分子内に１級アミノ基を有する化合物とホルムアルデヒドとの縮合反応により得ることができる。このとき、フェノール性水酸基を分子内に複数有する化合物を用いる場合には、１級アミノ基を分子内に一つのみ有する化合物を使用し、１級アミノ基を分子内に複数有する化合物を使用する場合には、フェノール性水酸基を分子内に一つのみ有する化合物を使用する。この分子内に少なくとも１つのジヒドロベンゾキサジン環を有する化合物は、１種のみを用いてもよく、２種以上が併用されてもよい。  
【００６６】
また、本発明に係る熱硬化性組成物は、必要に応じて、難燃剤、造核剤、酸化防止剤（老化防止剤）、熱安定剤、光安定剤、紫外線吸収剤、滑剤、難燃助剤、帯電防止剤、防曇剤、充填剤、軟化剤、可塑剤、着色剤等の各種添加剤を含有していてもよい。これらはそれぞれ単独で用いられてもよく、２種以上が併用して用いられても構わない。また本発明に係る熱硬化性組成物を調製する際に、反応性あるいは非反応性の溶剤を使用することもできる。
【００６７】
〔成形体〕
本発明に係る成形体は、上記熱硬化性樹脂、又は上記熱硬化性組成物を成形して得られるものである。本発明の成形体としては、前述した熱硬化性樹脂が硬化前にも成形性を有しているため、いったん硬化前に成形した後に熱をかけて硬化させたもの（硬化成形体）でも、成形と同時に硬化させたもの（硬化体）でもよい。また、その寸法や形状は特に制限されず、例えば、シート状（板状）、ブロック状等が挙げられ、さらに他の部位（例えば粘着層）を備えていてもよい。
【００６８】
その硬化方法としては、従来公知の任意の硬化方法を用いることができ、一般には１２０〜２６０℃程度で数時間加熱すればよいが、加熱温度がより低かったり、加熱時間が不足したりすると、場合によっては、硬化が不十分となって機械的強度が不足することがある。また、加熱温度がより高すぎたり、加熱時間が長すぎたりすると、場合によっては、分解等の副反応が生じて機械的強度が不都合に低下することがある。よって、用いる熱硬化性化合物の種類に応じた適正な条件を選択することが望ましい。
【００６９】
また、硬化を行う際に、適宜の硬化促進剤を添加してもよい。この硬化促進剤としては、ジヒドロベンゾキサジン化合物を開環重合する際に一般的に使用されている任意の硬化促進剤を使用でき、例えば、カテコール、ビスフェノールＡ等の多官能フェノール類、ｐ−トルエンスルホン酸、ｐ−フェノールスルホン酸等のスルホン酸類、安息香酸、サリチル酸、シュウ酸、アジピン酸等のカルボン酸類、コバルト（II）アセチルアセトネート、アルミニウム(III) アセチルアセトネート、ジルコニウム（IV）アセチルアセトネート等の金属錯体、酸化カルシウム、酸化コバルト、酸化マグネシウム、酸化鉄等の金属酸化物、水酸化カルシウム、イミダゾール及びその誘導体、ジアザビシクロウンデセン、ジアザビシクロノネン等の第三級アミン及びこれらの塩、トリフェニルホスフィン、トリフェニルホスフィン・ベンゾキノン誘導体、トリフェニルホスフィン・トリフェニルボロン塩、テトラフェニルホスホニウム・テトラフェニルボレート等のリン系化合物及びその誘導体が挙げられる。これらは単独で用いてもよく、２種以上を混合して用いてもよい。
【００７０】
硬化促進剤の添加量は特に限定されないが、添加量が過多となると、成形体の誘電率や誘電正接が上昇して誘電特性が悪化したり、機械的物性に悪影響を及ぼしたりする場合があるので、一般に、前記熱硬化性樹脂１００重量部に対し硬化促進剤を好ましくは５重量部以下、より好ましくは３重量部以下の割合で用いることが望ましい。
【００７１】
また、本発明の成形体は、前記熱硬化性樹脂または前記熱硬化性組成物の有する熱硬化性という性質に基づいて信頼性、難燃性、成形性、美観性等に優れており、しかもガラス転移温度（Ｔｇ）が高いので、応力がかかる部位や可動部にも適用することが可能であり、且つ、重合時に揮発性の副生成物を発生しないので、そのような揮発性の副生成物が成形体中に残存せず衛生管理上も好ましい。
【００７２】
本発明の成形体は、電子部品・機器及びその材料、特に優れた誘電特性が要求される多層基板、積層板、封止剤、接着剤等の用途に好適に用いることができ、その他、航空機部材、自動車部材、建築部材、等の用途にも使用することができる。
【実施例】
【００７３】
以下に本発明における代表的な実施例を示すが、本発明はこれによって何ら限定されるものではない。
【００７４】
（実施例１）
クロロホルム中に、ビスフェノールＡ（東京化成製、９９％）２３．０６ｇ（０．１０ｍｏｌ）、１，２−ビス（２−アミノエトキシ）エタン（東京化成製、９７％）１５．２８ｇ（０．１０ｍｏｌ）、パラホルムアルデヒド（和光純薬製、９４％）１３．４２ｇ（０．４２ｍｏｌ）を投入し、還流下で６時間反応させた。反応スキームを以下に示す。反応後の溶液を多量のメタノールに投じて重合体を析出させた。その後、重合体を分離しメタノールで洗浄した。その後、減圧乾燥により、下記構造を有する重合体を得た。ＧＰＣによる分子量の測定では、標準ポリスチレン換算で重量平均分子量は６，７００であった。
【００７５】
【化２３】
2008013729.tif 000018
【００７６】
（実施例２）
クロロホルム中に、α，α’−ビス（４−ヒドロキシフェニル）−１，４−ジイソプロピルベンゼン（東京化成製、９８％）２２．９８ｇ（０．０６５ｍｏｌ）、１，４−ブタンジオール  ビス（３−アミノプロピル）エーテル（東京化成製、９８％）１３．５５ｇ（０．０６５ｍｏｌ）、パラホルムアルデヒド（和光純薬製、９４％）８．７２ｇ（０．２７ｍｏｌ）を投入し、還流下で６時間反応させた。反応スキームを以下に示す。反応後の溶液を多量のメタノールに投じて重合体を析出させた。その後、重合体を分離しメタノールで洗浄した。その後、減圧乾燥により、下記構造を有する重合体を得た。ＧＰＣによる分子量の測定では、標準ポリスチレン換算で重量平均分子量は１０，５００であった。
【化２４】
2008013729.tif 000019
【００７７】
（比較例１）
クロロホルム中に、ビスフェノールＡ（東京化成製、９９％）２３．０６ｇ（０．１０ｍｏｌ）、１，２−ジアミノエタン（東京化成製、９７％）  ６ｇ（０．１０ｍｏｌ）、パラホルムアルデヒド（和光純薬製、９４％）１３．４２ｇ（０．４２ｍｏｌ）を投入し、還流下で６時間反応させた。反応後の溶液を多量のメタノールに投じて重合体を析出させた。その後、重合体を分離しメタノールで洗浄した。その後、減圧乾燥により、下記構造を有する重合体を得た。ＧＰＣによる分子量の測定では、標準ポリスチレン換算で重量平均分子量は７，６００であった。
【００７８】
(誘電特性の測定）
実施例１、２、及び比較例１で得られた重合体を用い、熱プレス法により１４０℃、１６０℃、１８０℃で各１時間保持して、２００ミクロン厚のシート状の硬化成形体を得た。
得られた成形体について、誘電率測定装置（ＡＧＩＬＥＮＴ社製、商品名「ＲＦインピーダンス／マテリアル  アナライザ  Ｅ４９９１Ａ」）を用いて容量法により、２３℃、１００ＭＨｚ及び１ＧＨｚにおける誘電率及び誘電正接を測定した。
また得られたシートを細かく裁断し、島津製作所製、商品名「ＤＴＧ−６０」を用いてＴＧＡ法により、１０℃／ｍｉｎの昇温速度で５％重量減少温度（Ｔｄ５）を評価した。
評価結果を表１に示す。
【００７９】
【表１】
2008013729.tif 000020
【００８０】
（屈曲試験）
屈曲試験では、サンプルフィルムを２つ折りにして、３ｋｇｆの力で両側から押さえた後にフィルムを広げ、折り目が付いているのみで透明：○、フィルムが白化している：△、フィルムが割れる：×、の評価を行った。
その結果、比較例１で得られたフィルムは１８０°の屈曲試験にて割れた（＝×）のに対して、実施例１、２で得られたフィルムは柔軟性が付与されており、１８０°の屈曲試験でも折り目が付くだけで白化せずフィルムとしては透明なままで問題がなかった。
【産業上の利用可能性】
【００８１】
本発明は、誘電特性が極めて良好な熱硬化性樹脂、あるいは、好適な態様において、優れた誘電特性と柔軟性とを兼ね備えた熱硬化性樹脂、及びそれを含む組成物、並びにそれから得られる成形体、硬化体、硬化成形体、電子機器用基板材料、電子機器が提供され、産業上の利用可能性を有する。